(57)【要約】【課題】マイクロ吸盤層の吸引力を利用した貼着技術と粘着剤層の粘着力を利用した貼着技術とを融合させた両面貼着体とその製造方法の提供。【解決手段】本発明は、所定の薄さに形成された薄葉紙１１と、この薄葉紙の一方の面上に、所定の大きさの凹状穴を複数有するとともに所定の厚さに形成され、前記凹状穴と被貼着面との吸引力により貼着するマイクロ吸盤層１２と、前記薄葉紙の他方の面上に形成され、粘着剤の粘着力により貼着する粘着剤層１３とからなり、前記薄葉紙は、前記マイクロ吸盤層１２が、前記薄葉紙の一方の面１１ａ側に含浸することで一体化し、前記粘着剤層１３が、前記薄葉紙の他方の面１１ｂ側に含浸することで一体化されていることを特徴としている。【選択図】  図１
2010229247.tif 000002
【特許請求の範囲】
【請求項１】
所定の薄さに形成された薄葉紙と、
この薄葉紙の一方の面上に、所定の大きさの凹状穴を複数有するとともに所定の厚さに形成され、前記凹状穴と被貼着面との吸引力により貼着するマイクロ吸盤層と、
前記薄葉紙の他方の面上に形成され、粘着剤の粘着力により貼着する粘着剤層とからなり、
前記薄葉紙と前記マイクロ吸盤層とは、前記マイクロ吸盤層が前記薄葉紙の一方の面側に含浸することで一体化され、前記薄葉紙と前記粘着剤層とは、前記粘着剤層が前記薄葉紙の他方の面側に含浸することで一体化されている
ことを特徴とする両面貼着体。
【請求項２】
請求項１に記載された両面貼着体は、
前記マイクロ吸盤層の前記薄葉紙と一体化した面の反対側の面に設けられた第１セパレータと、
前記粘着剤層の前記薄葉紙と一体化した面の反対側の面に設けられた第２セパレータとを有している
ことを特徴とする両面貼着体。
【請求項３】
連続して送り出される第１セパレータの一方の面に、所定の大きさの凹状穴を複数有し、前記凹状穴と被貼着面との吸引力で貼着するためのマイクロ吸盤層を形成した後、前記マイクロ吸盤層の前記第１セパレータ側の面に対して反対側の面と、所定の薄さに形成された薄葉紙の一方の面とを圧着して一体化し、マイクロ吸盤基材を製造する第１の工程と、
連続して送り出される第２セパレータの一方の面に、所定の粘着力を有する粘着剤層を形成した後、前記粘着剤層の前記第２セパレータ側の面に対して反対側の面と、前記マイクロ吸盤基材の前記薄葉紙の他方の面とを圧着して一体化し、両面貼着体を製造する第２の工程とからなる
ことを特徴とする両面貼着体の製造方法。
【請求項４】
請求項３に記載された両面貼着体の製造方法において、
前記マイクロ吸盤層を形成する工程は、
前記第１セパレータの一方の面に、マイクロ吸盤組成物を塗工する工程と、
塗工された前記マイクロ吸盤組成物を所定の温度の熱乾燥室内において熱乾燥させる工程とからなっている
ことを特徴とする両面貼着体の製造方法。
【請求項５】
請求項３または４に記載された両面貼着体の製造方法において、
前記粘着剤層を形成する工程は、
前記第２セパレータの一方の面に、粘着剤を塗工する工程と、
塗工された前記粘着剤を所定の温度の熱乾燥室内において熱乾燥させる工程とからなっている
ことを特徴とする両面貼着体の製造方法。
【発明の詳細な説明】
【技術分野】
【０００１】
本発明は、被貼着面に繰り返し貼着可能な両面貼着体とその製造方法に関し、さらに詳しくは、粘着剤で貼着しにくい被貼着面に繰り返し貼着可能な両面貼着体とその製造方法に関する。
【背景技術】
【０００２】
従来より、セロハンテープ等の粘着テープは、広い用途に使用されている。また、両面に粘着剤層（粘着型接着剤層）が設けられた両面テープも知られており、広い用途に使用されている。両面テープに関する従来技術としては、例えば、プラスチックフィルムの一方の側に剥離可能な第１の粘着体を設けるとともに他方の側に強力な粘着力を有する第２の粘着体を設けた粘着テープに関する技術が知られている（例えば、特許文献１参照）。
【０００３】
また、剥離紙の表面に再剥離再貼着型の感圧性接着剤層と強貼着型の感圧性接着剤層とが順次積層された複合両面テープに関する技術が知られている（例えば、特許文献２参照）。さらに、剥離性シートの上に形成した粘着力の強弱に差がつけられた粘着剤層を貼り合わせ、両面に粘着力の強弱の差をつけた基材なし粘着剤転写シート及びテープ類に関する技術も知られている（例えば、特許文献３参照）。
【０００４】
一方、吸盤の吸着力を利用し、被着面体から容易に脱落することがない優れた吸着性能を発揮するとともに、被着体から容易に剥離することができる吸盤貼着シートおよび吸盤貼着シートの製造方法に関する技術も知られている（例えば、特許文献４参照）。また、凹凸のある被着体に対して吸着性のよいミクロ吸盤ラベル及びミクロ吸盤ラベルの製造方法に関する技術も知られている（例えば、特許文献５参照）。
【先行技術文献】
【特許文献】
【０００５】
【特許文献１】実開昭５７−１６２３５０号公報
【特許文献２】特許第４２０９００１号公報
【特許文献３】特開平０８−３３７７６３号公報
【特許文献４】特許第４１０４７３１号公報
【特許文献５】特開２００６−２７６２８０号公報
【発明の概要】
【発明が解決しようとする課題】
【０００６】
しかしながら、粘着剤を利用した貼着テープ、両面テープは、貼着できる被貼着面に制限が生じるおそれがあるものであった。すなわち、凹凸のある被貼着面、皮革等素材の貼着面には貼着させることが難しいという問題点があった。また、被貼着面から剥離させたとき、被貼着面側に、粘着剤、粘着剤跡等が残ってしまうという問題点もあった。また、吸盤力を利用した貼着シート、ラベルは、貼着シート、ラベルを購入した人が、従来の両面テープのように、自由に、色々な用途に使用することが困難であるという問題点があった。さらに、吸盤力を利用した貼着技術と粘着剤の粘着力を利用した貼着技術とを融合させ、お互いの利点を活用させることができる両面貼着体はまだ開発されていない。
【０００７】
そのため、凹凸のある被貼着面、和紙、皮、布、木材等従来の両面テープでは貼着が容易でない被貼着面にも貼着できるとともに、剥離時に粘着剤、粘着剤跡が残ることがなく、貼着、剥離を繰り返し行うことができる両面貼着体とその製造方法の開発が期待されている。
【０００８】
本発明は、このような従来の問題点を解決するために開発されたものであり、次の目的を達成する。
本発明の目的は、マイクロ吸盤層の吸引力を利用した貼着技術と粘着剤層の粘着力を利用した貼着技術とを融合させ、お互いの利点を活用させることができる両面貼着体とその製造方法を提供することにある。
【課題を解決するための手段】
【０００９】
本発明は、前記目的を達成するために次の手段をとる。
本発明１の両面貼着体は、所定の薄さに形成された薄葉紙と、この薄葉紙の一方の面上に、所定の大きさの凹状穴を複数有するとともに所定の厚さに形成され、前記凹状穴と被貼着面との吸引力により貼着するマイクロ吸盤層と、前記薄葉紙の他方の面上に形成され、粘着剤の粘着力により貼着する粘着剤層とからなり、前記薄葉紙と前記マイクロ吸盤層とは、前記マイクロ吸盤層が前記薄葉紙の一方の面側に含浸することで一体化され、前記薄葉紙と前記粘着剤層とは、前記粘着剤層が前記薄葉紙の他方の面側に含浸することで一体化されていることを特徴とする。
【００１０】
本発明２の両面貼着体は、本発明１において、前記マイクロ吸盤層の前記薄葉紙と一体化した面の反対側の面に設けられた第１セパレータと、前記粘着剤層の前記薄葉紙と一体化した面の反対側の面に設けられた第２セパレータとを有していることを特徴とする。
【００１１】
本発明３の両面貼着体の製造方法は、連続して送り出される第１セパレータの一方の面に、所定の大きさの凹状穴を複数有し、前記凹状穴と被貼着面との吸引力で貼着するためのマイクロ吸盤層を形成した後、前記マイクロ吸盤層の前記第１セパレータ側の面に対して反対側の面と、所定の薄さに形成された薄葉紙の一方の面とを圧着して一体化し、マイクロ吸盤基材を製造する第１の工程と、連続して送り出される第２セパレータの一方の面に、所定の粘着力を有する粘着剤層を形成した後、前記粘着剤層の前記第２セパレータ側の面に対して反対側の面と、前記マイクロ吸盤基材の前記薄葉紙の他方の面とを圧着して一体化し、両面貼着体を製造する第２の工程とからなることを特徴とする。
【００１２】
本発明４の両面貼着体の製造方法は、本発明３において、前記マイクロ吸盤層を形成する工程は、前記第１セパレータの一方の面に、マイクロ吸盤組成物を塗工する工程と、塗工された前記マイクロ吸盤組成物を所定の温度の熱乾燥室内において熱乾燥させる工程とからなっていることを特徴とする。
【００１３】
本発明５の両面貼着体の製造方法は、本発明３または４において、前記粘着剤層を形成する工程は、前記第２セパレータの一方の面に、粘着剤を塗工する工程と、塗工された前記粘着剤を所定の温度の熱乾燥室内において熱乾燥させる工程とからなっていることを特徴とする。
【発明の効果】
【００１４】
以上のように、本発明の両面貼着体は、薄葉紙の一方の側がマイクロ吸盤層に、薄葉紙の他方の側が粘着剤層になっている構成としたため、両方の特徴を生かした使用ができる。すなわち、薄葉紙を介在させることで、マイクロ吸盤層と粘着剤層とを一体化させることができるものである。そのため、この両面貼着体は、一方の側のマイクロ吸盤層で貼着させることにより、凹凸のある被貼着面、和紙、皮革、布、木材等の素材の被貼着面に容易に貼着させることができるとともに、被貼着面に、貼着、剥離を繰り返し行うことができる。また、この両面貼着体は、マイクロ吸盤層側で貼着させると、剥離時、剥離後に、粘着剤跡等が残ることが生じない。
【００１５】
また、他方の側が粘着剤層になっているため、色々なものに活用することができる。例えば、粘着層側に上質紙等を貼り付けておけば、個人レベルで、貼着可能なオリジナルなシール、壁紙、広告等色々な用途のものを、容易に作成することができる。このとき、大掛かりな設備等を必要としない。このように作成された壁紙等は、被貼着面に貼着させたとき、皺ができてしまったりしても容易に貼り直すことができ、一般の人でも取り扱いが容易になる。
【００１６】
この両面貼着体の製造方法は、マイクロ吸盤層、薄葉紙を一体化させたマイクロ吸盤基材を製造する第１の工程と、このマイクロ吸盤基体の薄葉紙に粘着剤層を一体化させた両面貼着体を製造する第２の工程とからなり、高品質、高信頼性の両面貼着体を、安価に量産できる製造方法とすることができた。
【図面の簡単な説明】
【００１７】
【図１】図１は、本発明の両面貼着体の断面を模式的に示した断面図である。
【図２】図２は、マイクロ吸盤基材の断面を模式的に示した断面図である。
【図３】図３は、本発明の両面貼着体の製造方法を説明するための説明図であって、マイクロ吸盤基材を製造する第１の工程（製造プロセス）を模式的に示した説明図である。
【図４】図４は、本発明の両面貼着体の製造工程を説明するための説明図であって、マイクロ吸盤基材から両面貼着体を製造する第２の工程（製造プロセス）を模式的に示した説明図である。
【発明を実施するための形態】
【００１８】
以下、本発明の実施の形態を図面に基づき説明する。
図１〜４は、本発明の実施の形態を示し、図１は、本発明の両面貼着体の断面を模式的に示した断面図、図２は、マイクロ吸盤基材の断面を模式的に示した断面図である。図３は、本発明の両面貼着体の製造方法を説明するための説明図であって、マイクロ吸盤基材を製造するための第１の工程を模式的に示した説明図、図４は、本発明の両面貼着体の製造工程を説明するための説明図であって、マイクロ吸盤基材から両面貼着体を製造する第２の工程を模式的に示した説明図である。
【００１９】
図１、２に基づいて、両面貼着体１の説明を行う。
図１に示すように、両面貼着体１は、薄葉紙１１の一方の面１１ａにマイクロ吸盤層１２が、他方の面１１ｂに粘着剤層１３が形成されたものである。薄葉紙１１は、マイクロ吸盤組成物３１ａが一方の面１１ａに塗工、熱乾燥後、圧着される過程で、マイクロ吸盤組成物３１ａがわずかに薄葉紙１１の一方の面１１ａ側に含浸され一体化する。また、薄葉紙１１は、粘着剤５２ａが他方の面１１ｂに塗工、熱乾燥後、圧着される過程で、粘着剤５２ａがわずかに薄葉紙１１の他方の面１１ｂ側に含浸され一体化する。すなわち、両面貼着体１は、マイクロ吸盤層１２と粘着剤層１３とが、薄葉紙１１を介在物として一体化したものである。
【００２０】
マイクロ吸盤層１２は、薄葉紙１１と一体化した面１２ａの反対側の面１２ｂに、第１セパレータ１４が剥離可能に貼り付けられている。すなわち、マイクロ吸盤層１２の面１２ｂと、第１セパレータ１４の面１４ａとが、剥離可能に貼り付けられている。粘着剤層１３は、薄葉紙１１と一体化した面１３ｂの反対側の面１３ａに、第２セパレータ１５が剥離可能に貼り付けられている。すなわち、粘着剤層１３の面１３ａと、第２セパレータ１５の面１５ａとが、剥離可能に貼り付けられている。言い換えると、第１セパレータ１４、第２セパレータ１５とが剥離したとき、両面貼着体１として性能を発揮する。
【００２１】
薄葉紙１１は、ＪＩＳ（日本工業規格）により定義されている「坪量４０ｇ／ｍ２以下の洋紙、坪量２０ｇ／ｍ２以下の和紙」等であればよく、単に薄い紙（例えば、０．０５ｍｍ以下の薄い紙）であってもよい。
【００２２】
第１セパレータ１４は、ポリプロピレンをベースにしたフィルムであり、マイクロ吸盤層１２側の剥離可能な面１４ａに剥離コーティングを施したシリコーンコートフィルムである。なお、第１セパレータは、少なくとも面１４ａに剥離コーティングを施した合成樹脂フィルム（剥離フィルム）、紙（剥離紙）等であればよく、ポリエステルフィルム、塩化ビニールフィルム、ポリプロピレンフィルム等他の種類の剥離フィルムであってもよい。
第２セパレータ１５は、粘着剤層１３側の剥離可能な面１５ａに剥離コーティングが施されたクラフト紙である。なお、第２セパレータは、少なくとも面１５ａに剥離コーティングを施した他の種類の剥離紙、剥離フィルム等であってもよい。
【００２３】
粘着剤層１３は、強粘着性のアクリル系粘着剤が、所定の厚さ（例えば、厚さ２５〜３０μｍ）に塗工された層である。このようなアクリル系粘着剤を含む粘着剤は、粘着テープ、両面テープ等の分野ではよく知られたものであり、この実施の形態では詳細な説明を省略する。なお、この実施の形態では、強粘着性のアクリル系粘着剤を採用しているが、粘着剤はゴム系粘着剤、シリコーン系粘着剤等他の粘着剤であってもよい。すなわち、使用目的等により、粘着剤の種類は適宜選定されればよい。
【００２４】
マイクロ吸盤層１２は、前述した特許文献５等で公知なものであるが、この実施の形態の理解を容易にするために簡単に説明を行う。マイクロ吸盤層１２は、所定の大きさの直径（例えば、０μｍより大きく３００μｍ以下の直径）の凹状穴を無数に有するとともに、所定の厚さ（例えば、０μｍより大きく３００μｍ以下の厚さ）に形成された柔軟な吸着性発泡層である。マイクロ吸盤層１２の無数の微細な凹状穴は、その径より大きな径を持つ内部の気泡に連続し、内部の気泡は他の気泡と細径管にて連続した構造を有する。マイクロ吸盤層１２面上の凹状穴は必ずしも真円ではなく、凹状穴は、例えば長径が３００μｍ以下（主として１００μｍ以下）で、平均的には５〜５０μｍの凹状穴が個数で９５％を占め、発泡倍率に依存するものの、通常、単位面積あたり所定の個数（例えば、１〜９万個／ｃｍ２）形成されているものである。
【００２５】
マイクロ吸盤層１２の吸引力は、この微細で柔軟な凹状穴により発生するもので、凹状穴が通気性のない被貼着面に圧着されると、凹状穴と被貼着面によって形成される密閉空間が減圧状態となることにより発生する力である。マイクロ吸盤層１２を被貼着面に押し付けると、この押し付けによって発泡合成樹脂層が弾性圧縮状態となり、これが弾性的に復元しようとするときに、凹状穴による吸盤作用が働くものである。
【００２６】
さらに、マイクロ吸盤層１２は、弾性による復元割合が圧力解放１０分後に７０％〜９５％を示す低弾性材料から形成されているとよい。このように、低弾性材料で形成することにより、被貼着面が凹凸のものであっても、その凹凸にマイクロ吸盤層１２がならうことができる。
【００２７】
マイクロ吸盤層１２を低弾性にする手段としては、任意の手段を適用可能である。１つの手段は、可塑剤をマイクロ吸盤層１２中に添加することである。具体的には、乾燥されたマイクロ吸盤層１２中に、可塑剤が４質量％〜４０質量％含有（乾燥前の状態においては、２質量％〜２０質量％含有）されるようにするとよい。可塑剤としてはフタル酸ジメチル、フタル酸ジエチル等の水溶性可塑剤がよい。
【００２８】
次に、この両面貼着体１の製造方法について、図３、４に基づいて説明を行う。
図３は、マイクロ吸盤基材を製造するための第１の工程Ａを模式的に示した説明図、図４は、両面貼着体を製造するための第２の工程Ｂを模式的に示した説明図である。この第１の工程、第２の工程は、いわゆる転写塗工方式でマイクロ吸盤基材、両面貼着体を製造するのものである。
【００２９】
マイクロ吸盤基材５の製造を行う第１の工程Ａについて説明を行う。
第１セパレータロール１４Ａは、第１セパレータ１４がロール状に巻かれているものである。第１セパレータ１４は、所定の速度で連続的に、第１セパレータロール１４Ａから送り出され、ロール３２に案内されてマイクロ吸盤塗工手段３０側に移送される。
【００３０】
マイクロ吸盤塗工手段３０は、コンマコーター（登録商標）３１、発泡機２５等から構成されている。発泡機２５において、マイクロ吸盤層１２のための低弾性材料を構成する混合物が発泡された泡沫状エマルジョン液であるマイクロ吸盤組成物３１ａが作成され、これがコンマコーター（登録商標）３１で、第１セパレータロール１４Ａから送り出されたシート状の第１セパレータ１４の一方の面１４ａ上に、所定の厚さに連続して塗工される。
【００３１】
第１セパレータ１４と、第１セパレータ１４の面１４ａ上に連続して塗工されたマイクロ吸盤組成物３１ａとは、ロール３４に案内されて、マイクロ吸盤熱乾燥手段４０の熱乾燥室４１内に移送される。熱乾燥室４１は、所定の温度（例えば、１１０℃）の熱風が一方の側から送風され、他方の側から排気されるようになっている。すなわち、熱乾燥室４１内が所定の温度になっている。第１セパレータ１４上に、連続して塗工されたマイクロ吸盤組成物３１ａは、熱乾燥室４１内をロール４２に案内されて所定時間移送されている間に乾燥し、第１セパレータ１４の面１４ａ上にマイクロ吸盤層１２が積層するように形成される。第１セパレータ１４とマイクロ吸盤層１２は、ロール３５に案内され、貼り合わせロール３６、３７側に移送される。
【００３２】
薄葉紙ロール１１Ａは、薄葉紙１１がロール状に巻かれているものである。薄葉紙１１は、薄葉紙ロール１１Ａから、所定の速度で連続的に送り出される。貼り合わせロール３６、３７の圧着により、送り出された薄葉紙１１の一方の面１１ａと、マイクロ吸盤層１２の第１セパレータ１４側の面１２ｂの反対側の面１２ａとが圧着され貼り合わされる。薄葉紙１１の一方の面１１ａと、マイクロ吸盤層１２の面１２ａとが圧着され貼り合わされるとき、マイクロ吸盤層１２のマイクロ吸盤組成物３１ａは、薄葉紙１１にわずかに含浸され一体化する。
【００３３】
また、マイクロ吸盤層１２の面１２ｂと第１セパレータ１４の面１４ａも圧着されるが、第１セパレータ１４の面１４ａが剥離コーティング処理されているため、剥離可能に貼り合わされる。このようにして、第１セパレータ１４、マイクロ吸盤層１２、薄葉紙１１が積層されるとともに、マイクロ吸盤層１２と薄葉紙１１が一体となったマイクロ吸盤基材５（図２参照）が製造される。このマイクロ吸盤基材５はロール３８に案内されて移送されるとともに巻き取られ、マイクロ吸盤基材ロール２１となる。
【００３４】
次に、マイクロ吸盤基材５から両面貼着体１を製造するための第２の工程Ｂについて説明を行う。
第２セパレータロール１５Ａは、第２セパレータ１５がロール状に巻かれているものである。第２セパレータ１５は、所定の速度で連続的に、第２セパレータロール１５Ａから送り出され、ロール５３に案内され粘着剤塗工手段５０側に移送される。
【００３５】
粘着剤塗工手段５０は、コンマコーター（登録商標）５１、粘着剤供給手段５２等からなっている。液状のアクリル系粘着剤５２ａは、コンマコーター（登録商標）５１により、第２セパレータロール１５Ａから送り出されたシート状の第２セパレータ１５の一方の面１５ａ上に、所定の厚さに連続して塗工される。
【００３６】
第２セパレータ１５と、第２セパレータ１５の面１５ａ上に連続して塗工されたアクリル系粘着剤５２ａは、ロール５４に案内されて、粘着剤熱乾燥手段４５の熱乾燥室４６内を移送される。熱乾燥室４６は、所定の温度（例えば、１１０℃）の熱風が一方の側から送風され、他方の側から排気されるようになっている。すなわち、熱乾燥室４６内が所定の温度になっている。第２セパレータ１５の面１５ａ上のアクリル系粘着剤５２ａは、熱乾燥室４６内をロール４７に案内されて所定時間移動している間に乾燥し、第２セパレータ１５の面１５ａに粘着剤層１３が積層するように形成される。第２セパレータ１５と粘着剤層１３は、ロール５５に案内され、貼り合わせロール５６、５７側に移送される。
【００３７】
マイクロ吸盤基材ロール２１から、マイクロ吸盤基材５が、所定の速度で連続的に送り出される。送り出されたマイクロ吸盤基材５の薄葉紙１１の他方の面１１ｂと、粘着剤層１３の第２セパレータ１５側の面１３ａの反対側の面１３ｂとが、貼り合わせロール５６、５７で圧着されることにより一体化される。このとき、薄葉紙１１の他方の面１１ｂ側に、粘着剤層１３のアクリル系粘着剤５２ａがわずかに含浸し、薄葉紙１１の他方の面１１ｂと粘着剤層１３の面１３ｂとが一体化する。また、粘着剤層１３の面１３ａと第２セパレータ１５の面１５ａも圧着されるが、第２セパレータ１５の面１５ａが剥離コーティング処理されているため、剥離可能に貼り合わされる。
【００３８】
このようにして、第１セパレータ１４、マイクロ吸盤層１２、薄葉紙１１、粘着剤層１３、第２セパレータ１５が積層されるとともに、マイクロ吸盤層１２、薄葉紙１１、粘着剤層１３が一体となった両面貼着体１が製造される（図１参照）。この両面貼着体１はロール５８に案内されて移送されるとともに巻き取られ、両面貼着体ロール１Ａとなる。
【００３９】
両面貼着体１は、所定の長さ、幅に切断されることにより、両面貼着テープ、両面貼着シート等となる。この両面貼着体１は、強力な粘着層を有する貼着（粘着）テープとマイクロ吸盤層を有する貼着テープとがコラボレーションした製品ということができる。この両面貼着体１の使用例について説明を行う。例えば、写真、ポスター等を壁に貼り付ける場合、両面貼着体１から第２セパレータ１５を剥がし、粘着剤層１３の面１３ａを写真、ポスター等の裏面に貼り付ける。その後、第１セパレータ１４を剥がし、マイクロ吸盤層１２の面１２ｂを壁面等被貼着面に押し付けると、写真、ポスター等を壁等に貼着することができる。
【００４０】
このとき、壁面等である被貼着面には、マイクロ吸盤の吸引力により貼着されるので、従来の粘着剤では貼着が容易でなかった素材（例えば、和紙、皮革、布、木材等）の被貼着面であっても貼着可能となっている。言い換えると、和紙、皮革、布、木材等の両面貼着体１に貼着できる素材等は、全てマイクロ吸盤の被貼着面として利用、使用できる。また、凹凸のある被貼着面にも貼着することができる。さらに、繰り返し、貼着することができるので、雰囲気が合わないと感じたときには別の場所に貼着することができる。壁や家具等に貼り付けた後、剥がしても跡が残らない。このような両面貼着体１は、写真ボード、プレゼンテーションボード、会議用ボード、子供の落書きボード等を貼着するのに好適なものとなる。
【００４１】
さらに、他の実施の形態として、第２セパレータを上質紙等印刷可能な紙にすると、例えば、家庭、職場等において、容易に、印刷機、プリンタ（例えば、インクジェットプリンタ）等による印刷が可能になる。すなわち、個人でオリジナルシール、オリジナル壁紙等が作成できる。また、オリジナル広告が個人レベルで作成することができる。なお、この上質紙は、粘着剤層１３の面１３ａに貼り合わされる面が、剥離剤コーティングされていないものであってもよい。このオリジナルシール等も、マイクロ吸盤の吸引力により、繰り返し、貼着されるので、壁や家具等に貼り付けた後、剥がしても跡が残らない。また、前述したように、従来の粘着剤では貼着が容易でなかった被貼着面に、繰り返し、貼着できる。
【００４２】
本発明の実施の形態について以上のとおり説明したが、本発明はこの実施の形態に限定されない。本発明の目的、趣旨を逸脱しない範囲内での変更が可能なことはいうまでもない。例えば、マイクロ吸盤層、粘着剤層を塗工形成する塗工方式をコンマコーター方式で説明を行っているが、他の塗工方式であってもよい。
【符号の説明】
【００４３】
１…両面貼着体
５…マイクロ吸盤基材
１１…薄葉紙
１２…マイクロ吸盤層
１３…粘着剤層
１４…第１セパレータ
１５…第２セパレータ
３０…マイクロ吸盤塗工手段
４０…マイクロ吸盤熱乾燥手段
４５…粘着剤熱乾燥手段
５０…粘着剤塗工手段
Ａ…第１の工程
Ｂ…第２の工程
【図１】
2010229247.tif 000003
【図２】
2010229247.tif 000004
【図３】
2010229247.tif 000005
【図４】
2010229247.tif 000006